(57)【要約】【課題】非磁性で、かつ黒色の意匠を有するステンレス鋼板を提供する。【解決手段】Ｍｎ：０．０４〜１５．５０質量％、Ｎｉ：１．００〜１５．５０質量％、を含むステンレス鋼板を素地（ＢＭ）とし、素地（ＢＭ）の表面に酸化皮膜（Ｌ）が形成されており、酸化皮膜（Ｌ）と素地（ＢＭ）との界面近傍に、Ａｌ、Ｔｉ、およびＭｎのいずれか１つ以上の内部酸化物を含む層を有しており、９０°曲げ加工部の表面におけるフェライトスコープによるオーステナイト組織中のマルテンサイトの量の測定値が１.０％未満である。【選択図】図１
2020158804.tif 000002
【特許請求の範囲】
【請求項１】
Ｍｎ：０．０４〜１５．５０質量％、Ｎｉ：１．００〜１５．５０質量％、を含むステンレス鋼板を素地とし、当該素地の表面に酸化皮膜が形成されており、前記酸化皮膜と前記素地との界面近傍に、Ａｌ、Ｔｉ、およびＭｎのいずれか１つ以上の内部酸化物を含む層を有しており、９０°曲げ加工部の表面におけるフェライトスコープによるオーステナイト組織中のマルテンサイトの量の測定値が１.０％未満である、非磁性黒色ステンレス鋼板。
【請求項２】
前記酸化皮膜の厚みが、０．７０μｍ以上である、請求項１に記載の非磁性黒色ステンレス鋼板。
【請求項３】
前記素地がオーステナイト組織を有する、請求項１または２に記載の非磁性黒色ステンレス鋼板。
【発明の詳細な説明】
【技術分野】
【０００１】
本発明は、非磁性の特性を有する非磁性黒色ステンレス鋼板に関する。
【背景技術】
【０００２】
ステンレス鋼板は、耐食性、意匠性に優れた素材であり、ステンレス無垢材が有する光沢のある銀白色の地肌を活かし、内装・外装材、排ガス経路部材等に使用されている。一方で、銀白色以外の意匠が求められる場合は、様々な色調を持つステンレス鋼板が適用される。ステンレス鋼板に黒色の色調を付与する手段としては、化学発色法、塗装法、酸化処理法等が採用されている。
【０００３】
黒色化手法としての酸化処理法は、酸化性雰囲気でステンレス鋼板を加熱し、表面に形成した酸化皮膜によって黒色の色調を付与するものである。酸化処理法は、ステンレス鋼板の製造工程における焼鈍処理を利用できるので、工程数を追加する必要がなく、比較的安価に黒色の色調を付与することが可能である。
【０００４】
従来、意匠性を付与する目的での黒色ステンレス鋼板は、フェライト系ステンレス鋼を素材とするものがほとんどであった。例えば、特許文献１には、Ｍｎ、ＴｉおよびＡｌを含むステンレス鋼板に、露点＋２０℃以上の酸化性雰囲気中で最高到達温度を１０００℃以上とし、９７５℃以上の温度から最高到達温度までの温度域で２５秒以上加熱する酸化処理を施す黒色ステンレス鋼板の製造方法が記載されている。実施例として、いずれも１７質量％Ｃｒをベースとしたフェライト系ステンレス鋼板が示されている。
【先行技術文献】
【特許文献】
【０００５】
【特許文献１】特開平１１−６１３７６号公報
【特許文献２】特開平５−２４７５９８号公報
【発明の概要】
【発明が解決しようとする課題】
【０００６】
しかしながら、上記のようなフェライト系ステンレス鋼板は、いずれも強磁性を有するため、磁性を嫌う用途には適さない。黒色の外観かつ非磁性の特性を有するものが求められる場合、適用することができないという問題があった。ステンレス鋼素材に対し、非磁性もしくは低磁性が要求される分野・用途としては、具体的には、通信機部品、医療器具、モーター部品、ファスナー部品などが挙げられる。
【０００７】
特許文献２には、ニッケルを含む鉄基合金を酸化処理することにより、暗灰色から黒色の酸化物の保護層が形成される材料が示されている。これは、高価なインコロイ８４０合金の代替となる低コスト合金として想定されたものであり、結果として引張強さなど機械的性質の面で、インコロイ８４０に類似した特性が得られるとの記載がある。しかし、用途は電気ヒーター素子シース材としてのものであり、非磁性化の必要性や他用途への適用などについては言及されていない。
【０００８】
本発明は、このような従来の事情に鑑みてなされたものであり、非磁性で、かつ黒色の意匠を有する非磁性黒色ステンレス鋼板を提供することを目的とする。
【課題を解決するための手段】
【０００９】
非磁性のオーステナイト系ステンレス鋼を素材として用いて、加熱処理により黒色化することにより、非磁性で、かつ黒色の意匠を有する黒色ステンレス鋼板が得られる。具体的には、本発明は以下のものを提供する。
【００１０】
（１）本発明は、Ｍｎ：０．０４〜１５．５０質量％、Ｎｉ：１．００〜１５．５０質量％を含むステンレス鋼板を素地とし、当該素地の表面に酸化皮膜が形成されており、前記酸化皮膜と前記素地との界面近傍に、Ａｌ、Ｔｉ、およびＭｎのいずれか１つ以上の内部酸化物を含む層を有しており、９０°曲げ加工部の表面におけるフェライトスコープによるオーステナイト組織中のマルテンサイトの量の測定値が１.０％未満である非磁性黒色ステンレス鋼である。
（２）本発明は、前記酸化皮膜の厚みが、０．７０μｍ以上である、非磁性黒色ステンレス鋼板である。
【００１１】
（３）本発明は、前記素地がオーステナイト組織を有する、（１）または（２）に記載の非磁性黒色ステンレス鋼板である。
【発明の効果】
【００１２】
本発明の一態様は、非磁性で、かつ黒色の意匠を有する非磁性黒色ステンレス鋼板を提供することができる。
【図面の簡単な説明】
【００１３】
【図１】本発明の一実施形態に係る非磁性黒色ステンレス鋼板の表面構造を説明するための模式図である。
【発明を実施するための形態】
【００１４】
（ステンレス鋼：素地と酸化皮膜）
図１に示すように、本発明の一実施形態に係るステンレス鋼板（非磁性黒色ステンレス鋼板）１０は、Ｍｎ：０．０４〜１５．５０質量％を含み、さらにＴｉ：０．０５〜０．５０質量％、Ａｌ：０．０４〜１．００質量％のうち１種以上を含むステンレス鋼を素地ＢＭとしている。また、ステンレス鋼板１０は、素地ＢＭの表面に酸化皮膜Ｌが形成されている。酸化皮膜Ｌの厚み（トータル酸化皮膜厚み）は、０．７０μｍ以上である。酸化皮膜Ｌの厚みを０．７０μｍ以上とすることで、鋼板表面の黒色性を向上させることができる。
トータル酸化皮膜厚みは、ＧＤＳ（Glow Discharge Spectroscopy）分析において、酸素強度がピークの１／４となる位置までの厚みを示す。
【００１５】
また、同図に示すように、酸化皮膜Ｌは、素地ＢＭから近い順に、Ａｌ、Ｔｉ、およびＭｎのいずれか１つ以上の内部酸化物を含む第１領域Ｌ１と、主としてＣｒの酸化物からなる第２領域Ｌ２と、Ｍｎの濃化層、またはＭｎおよびＴｉの濃化層からなる第３領域Ｌ３とが積層された膜となっている。第１領域Ｌ１では、Ａｌの酸化物、Ｔｉの酸化物、Ｍｎの酸化物、またはそれらの複合酸化物のそれぞれが、第１領域Ｌ１内に点在する構造を有している。第３領域Ｌ３では、Ｍｎの酸化物、またはＭｎおよびＴｉの酸化物を含む濃化層が存在している。Ｌ２＋Ｌ３の皮膜の厚みは、０．３０μｍ以上、より好ましくは０．４０μｍ以上である。
【００１６】
この第１領域Ｌ１の任意の断面において、第２領域Ｌ２との界面から深さ０．５μｍまでの範囲に、断面積０．００１μｍ２以上のＡｌ、Ｔｉ、およびＭｎのいずれか１つ以上の内部酸化物が、単位面積１μｍ２あたり１０個以上分布している。
【００１７】
ステンレス鋼を高温に加熱すると、Ｃｒを始めとする合金成分が酸素と結合し、Ｃｒの酸化物を主な組成とする酸化皮膜Ｌが生成する。そして、素地ＢＭから成分元素が表面側に拡散していくこと、および雰囲気中から酸素、水蒸気等が酸化皮膜Ｌを介して素地ＢＭに向けて拡散することにより、酸化皮膜Ｌが成長する。ステンレス鋼は、この酸化皮膜Ｌの成長に伴って表面が着色される。
【００１８】
なお、本発明の一態様に係る黒色ステンレス鋼板は、Ｃ：０．０２０〜０．１８０質量％、Ｓｉ：１．１０質量％以下、Ｍｎ：０．０４〜１５．５０質量％、Ｐ：０．０４０質量％以下、Ｓ：０．０１０質量％以下、Ｎｉ：１．００〜１５．５０質量％以下、Ｃｒ：１６．００〜１９．００質量％、Ｍｏ：０．０３〜２．５０質量％、およびＮ：０．００６〜０．４００質量％を含み、残部がＦｅおよび不可避的不純物からなる。
【００１９】
酸化皮膜Ｌに酸化物として含まれるＭｎは、酸化処理で生成する酸化皮膜Ｌの最も表側の第３領域Ｌ３および／または内側の第１領域Ｌ１に濃化する。本発明者等の調査・研究によると、第３領域Ｌ３におけるＭｎ酸化物の濃化が大きいほど黒色化が促進されていることが判った。
【００２０】
Ｍｎは、耐スケール剥離性等の耐高温酸化性の向上に有効な元素であり、黒色の色調を有する均一な酸化皮膜を形成するには、０．０４％以上を含有する必要がある。また、ＭｎはＮｉと同様オーステナイト安定化元素であり材料の非磁性化に有効な元素である。すなわち、冷間加工にともなう加工誘起マルテンサイト生成による磁性を抑制する。また、Ｍｎの添加量増加に伴い、Ｎを多く固溶させることができるため、耐力、引張強さを上昇させることができることから、Ｍｎは高強度化に有効な元素である。一方、Ｍｎの過剰添加は、鋼の耐食性を低下させることから、その含有量の上限を１５．５質量％とした。より好ましくは１５．０質量％以下である。
【００２１】
（黒色性）
ステンレス鋼板１０の表面は、明度指数（Ｌ＊）がＬ＊≦４５、クロマティクネス指数（ａ＊、ｂ＊）が、−５≦ａ＊≦５、−５≦ｂ＊≦５、および黒色度（Ｅ）がＥ＝（Ｌ＊２＋ａ＊２＋ｂ＊２）１／２≦４５の範囲にあることが好ましい。これにより、鋼板表面の黒色性を向上させることができるため、意匠性に優れたステンレス鋼板１０を実現できる。
【００２２】
（黒色ステンレス鋼板の製造方法）
本実施形態の黒色オーステナイト系ステンレス鋼板は、例えば以下の工程により製造することができる。
【００２３】
溶解・鋳造→熱間圧延→熱延板焼鈍→冷間圧延→研磨→仕上焼鈍（黒色化処理）。
【００２４】
仕上焼鈍では、オーステナイト温度域に加熱することにより、再結晶オーステナイト組織が得られる。オーステナイト温度域での加熱保持は、溶体化処理および酸化処理も兼ねている。
【００２５】
上記各工程に加えて、冷間圧延後の中間焼鈍や、酸洗やテンションレベラーによる形状矯正の工程が適宜施される。また、仕上焼鈍後に、調質圧延および時効処理を行うこともできる。
【００２６】
（黒色化処理方法）
本実施形態のステンレス鋼板１０の製造方法では、Ｍｎ：０．０４〜１５．５０質量％、Ｎｉ：１．００〜１５．５０質量％を含むステンレス鋼板に、露点が＋２０℃以上の酸化性雰囲気中で最高到達温度を８００℃以上とし、５００℃から８００℃の温度範囲を１０℃／秒以下の昇温速度で加熱する酸化処理を施す。
【００２７】
このうち、５００〜６００℃の範囲を緩やかに昇温することにより、Ｃｒの酸化皮膜の生成前に、Ｍｎ、またはＭｎおよびＴｉを酸化させることができる。６００〜８００℃の範囲を緩やかに昇温することにより、生成したＣｒ酸化皮膜と母材の界面での酸素分圧を下げつつ、Ａｌ、Ｔｉ、およびＭｎのいずれか１つ以上を内部酸化させ点在させることができる。この内部酸化物の存在により、皮膜の密着性を向上させることができる。
【００２８】
上記方法によれば、上記の酸化処理は、通常のステンレス鋼板製造ラインに組み込まれている焼鈍工程で実施することができるため、工程数を増やすことなく、ステンレス鋼板１０が製造される。
【００２９】
オーステナイト安定度の高い鋼種を用いることにより、９０°曲げ加工部の表面におけるフェライトスコープによる測定値が１.０％未満である非磁性の黒色ステンレス鋼板が得られる。
【００３０】
また、上記方法によれば、露点が＋２０℃以上の酸化性雰囲気中で加熱する酸化処理を施すため、Ｃｒの貧化を小さくでき、耐食性を向上させることができる。また、上記方法によれば、Ｃｒ酸化皮膜／母材界面に点在するＡｌ、Ｔｉ、およびＭｎのいずれか１つ以上の内部酸化物のアンカー効果により、高温からの冷却時の剥離を抑制し、酸化皮膜の皮膜密着性が向上する。これにより黒色度を維持することに加えて、皮膜による保護性を高め耐食性を維持することができる。また、この内部酸化物が生成する過程で生じた酸化皮膜／母材界面の凹凸により、Ｃｒ酸化皮膜を透過した光を、酸化皮膜／母材界面で散乱させ反射を抑制することで、黒色度を高めていると推察される。
【００３１】
〔実施例〕
以下、本発明に係る実施例について説明する。なお、本発明は、以下の説明に限定されるものではない。
【００３２】
下記の表１に示す化学成分を有するステンレス鋼を溶製し、熱間圧延によって板厚３ｍｍの熱延板を作製した。
【表１】
2020158804.tif 000003
【００３３】
上記の熱延板に１０５０℃で３分間焼鈍を施した後、ドライホーニングを用いて表面の酸化皮膜を除去した。その後、板厚１ｍｍまで冷間圧延し、１０３０℃で１分間の仕上焼鈍を施した後、１２０番、２４０番および４００番の乾式研磨紙を順次用いて手研磨を行った。表１の鋼組成は、質量％で示されており、残部がＦｅおよび不可避的不純物である。
【００３４】
その後、得られた鋼板の表面を黒色化するため、露点＋４０℃、１０質量％Ｏ２、９０質量％Ｎ２の混合ガス雰囲気中で、１１００℃、均熱３分の熱処理を行った。なお、５００℃から８００℃の温度範囲における昇温速度は、９．８℃／ｓとした。
【００３５】
（黒色度の評価）
黒色度：分光測色計により測定した明度指数（Ｌ＊）がＬ＊≦４５、クロマティクネス指数（ａ＊、ｂ＊）が、−５≦ａ＊≦５、−５≦ｂ＊≦５、および黒色度（Ｅ）がＥ＝（Ｌ＊２＋ａ＊２＋ｂ＊２）１／２≦４５の範囲にあるものを、良好と判定した。
【００３６】
（磁性の評価）
磁性は、平板部および ９０°曲げ加工部の磁性を、フェライトスコープ（フィッシャー・インストルメンツ社製、ＭＰ３０）によるオーステナイト組織中のマルテンサイトの量の測定値により判定した。測定値が１.０％未満のものを良好（磁性なし）と判定した。
フェライトスコープは磁気誘導を利用し、金属組織中の強磁性体含有量を非破壊で測定する装置である。本実施例では、オーステナイト組織（非磁性）中の、加工誘起マルテンサイト（強磁性）の量を測定している。
【００３７】
なお、フェライトスコープの測定原理は、コイルによって生み出された磁場が試料内の強磁性体と相互作用を起こし試料が誘導磁場を発生させ、磁場の変化は強磁性体含有量に比例した電圧を二次コイルに引き起こす。この電圧により磁性を有する組織量が認識される。また、フェライトスコープの測定値は、含まれる磁性体含有量の体積％として換算され表示される。
下記の表２に示すように、本発明の範囲に含まれる本発明例１〜３では、良好な黒色度が得られるとともに、９０°曲げ加工を施した部分においても磁性が発現しなかった。
【表２】
2020158804.tif 000004
以上の方法により得られたステンレス鋼板１０は、通信機部品、医療器具、モーター部品、ファスナー部品等として使用される。なお、本発明で黒色化されるステンレス鋼板１０の原板としては、圧延材や酸洗材以外に研磨、ダル目柄圧延等によって意匠性を付与した材料も使用できる。
【００３８】
〔付記事項〕
本発明は上述した各実施形態に限定されるものではなく、請求項に示した範囲で種々の変更が可能であり、異なる実施形態にそれぞれ開示された技術的手段を適宜組み合わせて得られる実施形態についても本発明の技術的範囲に含まれる。さらに、各実施形態にそれぞれ開示された技術的手段を組み合わせることにより、新しい技術的特徴を形成することができる。
【産業上の利用可能性】
【００３９】
本発明によれば、塗装することなく意匠性に優れた黒色の外観を有し、通信機部品、医療器具、モーター部品、ファスナー部品など、非磁性が要求される分野・用途に適した非磁性黒色ステンレス鋼板を提供することができる。
【００４０】
また、熱処理温度として、通常のオーステナイト系ステンレス鋼の固溶化熱処理温度に近い温度で熱処理することができることから、結晶粒径が粗大化することなく、素材の持つ強度を維持できるため、非磁性の特性のみならず、オーステナイト系ステンレス鋼が持つ高強度特性や良好な加工性も活かすことができる。
【符号の説明】
【００４１】
ＢＭ  素地
Ｌ    酸化皮膜
Ｌ１  第１領域：Ａｌ、Ｔｉ、およびＭｎのいずれか１つ以上の内部酸化物を含む
Ｌ２  第２領域：主としてＣｒの酸化物からなる
Ｌ３  第３領域：Ｍｎの濃化層、またはＭｎおよびＴｉの濃化層からなる
１０  ステンレス鋼板（非磁性黒色ステンレス鋼板）
【図１】
2020158804.tif 000005